(57)【要約】【課題】遮熱性および隠蔽性に優れた遮熱塗料などを提供することを目的とする。【解決手段】粒子径が０．４〜２．５μｍの大径酸化チタンと、粒子径が０．１５μｍ以上０．４μｍ未満の小径酸化チタンを、重量比で４：６〜６：４の割合で含む遮熱塗料とした。このとき、粒子径が３０〜３００μｍの中空粒子をさらに含むことが好ましい。中空粒子としては、アクリルニトリル系樹脂からなるものを用いて、塗料固形分中に０．２〜５重量％含有させることが好ましい。また、耐候性の面からは、バインダー樹脂としてアクリルシリコーン系樹脂を用いることが好ましい。【選択図】なし【特許請求の範囲】
【請求項１】
粒子径が０．４〜２．５μｍの大径酸化チタンと、
粒子径が０．１５μｍ以上０．４μｍ未満の小径酸化チタンを、
重量比で４：６〜６：４の割合で含む、
遮熱塗料。
【請求項２】
粒子径が３０〜３００μｍの中空粒子をさらに含む、
請求項１記載の遮熱塗料。
【請求項３】
中空粒子を、塗料固形分中に０．２〜５重量％含む、
請求項２記載の遮熱塗料。
【請求項４】
中空粒子がアクリルニトリル系樹脂からなる、
請求項２または３記載の遮熱塗料。
【請求項５】
バインダー樹脂としてアクリルシリコーン系樹脂を用いた、
請求項１〜４いずれか記載の遮熱塗料。
【請求項６】
請求項１〜５いずれか記載の遮熱塗料が成膜されてなる、
塗装物品。
【請求項７】
基材の表面に形成された第一の塗膜と、
この第一の塗膜の表面に形成された第二の塗膜と、を備え、
前記第一の塗膜および前記第二の塗膜は、
粒子径が０．４〜２．５μｍの大径酸化チタンと粒子径が０．１５μｍ以上０．４μｍ未満の小径酸化チタンを重量比で４：６〜６：４の割合で含む、
遮熱性積層塗膜。
【請求項８】
第一の塗膜が、粒子径が３０〜３００μｍの中空粒子をさらに含む、
請求項７記載の遮熱性積層塗膜。
【請求項９】
第二の塗膜が、中空粒子を含んでいない、
請求項８記載の遮熱性積層塗膜。
【請求項１０】
基材の表面に形成された第一の塗膜と、
この第一の塗膜の表面に形成された第二の塗膜と、を備え、
前記第一の塗膜および前記第二の塗膜は、
粒子径が０．４〜２．５μｍの大径酸化チタンと粒子径が０．１５μｍ以上０．４μｍ未満の小径酸化チタンを重量比で４：６〜６：４の割合で含み、
前記第一の塗膜は、
アクリルニトリル系樹脂からなる、粒子径が３０〜３００μｍの中空粒子を０．２〜５重量％含み、
前記第二の塗膜は、
中空粒子を含んでいない、
遮熱性積層塗膜。
【請求項１１】
請求項７〜１０いずれか記載の遮熱性積層塗膜が形成されてなる、
塗装物品。
【発明の詳細な説明】
【技術分野】
【０００１】
本発明は、遮熱塗料、遮熱性積層塗膜および塗装物品に関する。
【背景技術】
【０００２】
建築物などには様々な塗装が施される。例えば、内装や外装において、各種の塗料を塗布して塗膜を形成することで、躯体の保護や意匠性の向上を図ることが頻繁に行われている。
【０００３】
そして、近年、建築物の屋根や外壁などに用いられる塗料として、空調費用低減などの省エネルギーの観点から、遮熱塗料の需要が高まっている。
【０００４】
このような遮熱塗料は、熱源となる太陽光の近赤外線を吸収しにくい処方にしたり、断熱性能を付与したりすることで、遮熱性能を高めている。遮熱性に優れた塗料としては、例えば、本願共同出願人の１人である大橋化学工業株式会社などが提案した、下記特許文献１記載の「建築物屋根材補修用塗料」がある。
【先行技術文献】
【特許文献】
【０００５】
【特許文献１】特開平１１‐２１５０９号公報
【発明の概要】
【発明が解決しようとする課題】
【０００６】
しかしながら、近年、より一層の省エネルギーの観点から、従来に増して遮熱性の高い遮熱塗料などが求められていた。
【０００７】
本発明は、上述の事柄に留意してなされたものであって、遮熱性および隠蔽性に優れた遮熱塗料および遮熱性積層塗膜などを提供することを目的とする。
【課題を解決するための手段】
【０００８】
上記課題を解決するために、粒子径が０．４〜２．５μｍの大径酸化チタンと、粒子径が０．１５μｍ以上０．４μｍ未満の小径酸化チタンを、重量比で４：６〜６：４の割合で含む、遮熱塗料とした。
【０００９】
この遮熱塗料は、大径酸化チタンと小径酸化チタンを所定割合で含むことにより、遮熱性および隠蔽性に優れたものとなる。
【００１０】
粒子径が０．１５μｍ以上０．４μｍ未満の小径酸化チタンは、一般的に白色顔料として用いられている顔料級酸化チタンであり、可視光の反射または散乱作用に優れている。また、粒子径が０．４〜２．５μｍの大径酸化チタンは、赤外線の反射または散乱作用に優れている。
上記大径酸化チタンと上記小径酸化チタンを、重量比で４：６〜６：４の割合で、両者合わせて塗料固形分中に２０〜６０重量％含むことが好ましい。両者合わせた塗料固形分中の含有量は、より好ましくは３０〜５０重量％、最も好ましくは、３５〜４５重量％である。
【００１１】
粒子径が３０〜３００μｍの中空粒子をさらに含む、遮熱塗料とすることができる。
【００１２】
この遮熱塗料は、より優れた遮熱性を有する。中空粒子は断熱材としての特性を有するため塗膜に断熱性を付与する。中空粒子としては、アクリルニトリル系樹脂からなるものを用いることが好ましい。
【００１３】
このとき、中空粒子を、塗料固形分中に０．２〜５重量％含む、遮熱塗料とすることが好ましい。
【００１４】
この遮熱塗料は、より優れた遮熱性と良好な塗布作業性を有する。
【００１５】
バインダー樹脂としてアクリルシリコーン系樹脂を用いた、遮熱塗料とすることもできる。
【００１６】
この遮熱塗料は、耐候性に優れた塗膜を成膜することができる。
【００１７】
これら遮熱塗料が成膜されてなる塗装物品は、成膜された遮熱塗料の遮熱効果により温度上昇が抑えられる。遮熱塗料が塗布、成膜される被塗物としては、建築物の屋根や外壁に加え、キュービクルを初めとする屋外設置の電気設備、ケミカルタンクを初めとする屋外設置タンク、アスファルト道路等の路盤、自動車や船舶等、陽光に曝される建物や設備機器や機械が挙げられる。これらに本遮熱塗料を塗布し成膜することは、空調エネルギーの低下、ランニングコストの低下、内容物の安定性やロス解消に資するものである。被塗物の素材としてはガルバリウム鋼板やトタン等の各種金属、スレート、コンクリート等のセラミック材、ＦＲＰ等の複合材などが挙げられる。
【００１８】
また、上記課題は、基材の表面に形成された第一の塗膜と、この第一の塗膜の表面に形成された第二の塗膜と、を備え、前記第一の塗膜および前記第二の塗膜は、粒子径が０．４〜２．５μｍの大径酸化チタンと粒子径が０．１５μｍ以上０．４μｍ未満の小径酸化チタンを重量比で４：６〜６：４の割合で含む、遮熱性積層塗膜によっても解決される。
【００１９】
ここで、第一の塗膜が、粒子径が３０〜３００μｍの中空粒子を含む、遮熱性積層塗膜とすることができる。
【００２０】
この遮熱性積層塗膜は、さらに遮熱性能が向上する。
【００２１】
このとき、第二の塗膜が、中空粒子を含んでいない、遮熱性積層塗膜とすることが好ましい。
【００２２】
この遮熱性積層塗膜は、より一層、遮熱性能が向上する。第二の塗膜（上層）が特定の粒子径範囲にある中空粒子を含んでいると、日射反射率が小さくなる傾向がある。即ち、遮熱性積層塗膜の構成として、基材側に位置する第一の塗膜（下層）にのみ中空粒子を含み、外側に位置する第二の塗膜（上層）には中空粒子を含まないことが、より一層、遮熱性能が向上して好ましいのである。
【００２３】
さらに、上記課題は、基材の表面に形成された第一の塗膜と、この第一の塗膜の表面に形成された第二の塗膜と、を備え、前記第一の塗膜および前記第二の塗膜は、粒子径が０．４〜２．５μｍの大径酸化チタンと粒子径が０．１５μｍ以上０．４μｍ未満の小径酸化チタンを重量比で４：６〜６：４の割合で含み、前記第一の塗膜は、アクリルニトリル系樹脂からなる、粒子径が３０〜３００μｍの中空粒子を０．２〜５重量％含み、前記第二の塗膜は、中空粒子を含んでいない、遮熱性積層塗膜によっても解決される。
【００２４】
これら遮熱性積層塗膜が形成されてなる塗装物品は、遮熱性積層塗膜の遮熱効果により温度上昇が抑えられる。
【発明の効果】
【００２５】
本発明により、遮熱性および隠蔽性に優れた遮熱塗料、遮熱性積層塗膜および塗装物品を提供することが可能となる。
【図面の簡単な説明】
【００２６】
【図１】遮熱性積層塗膜を説明するための側面図である。
【図２】遮熱性試験評価用サンプルを示す図である。
【図３】耐候性試験結果を示すグラフである。
【発明を実施するための形態】
【００２７】
以下、本発明の実施形態を例示説明する。本発明の遮熱塗料は、大径酸化チタンと小径酸化チタンを所定範囲の重量比で含む。また、本発明の遮熱性積層塗膜は、第一の塗膜と第二の塗膜に、大径酸化チタンと小径酸化チタンを特定範囲の重量比で含む。
なお、本発明は以下の実施形態などに限定されるものではない。
【００２８】
１．遮熱塗料
遮熱塗料は、粒子径が０．４〜２．５μｍの大径酸化チタンと、粒子径が０．１５μｍ以上０．４μｍ未満の小径酸化チタンを、重量比で４：６〜６：４の割合で含むものである。
【００２９】
（ａ）大径酸化チタン
大径酸化チタンは、粒子径が０．４〜２．５μｍの酸化チタンであり、白色顔料として一般的に用いられる酸化チタン（顔料級酸化チタン）よりも粒子径が数倍から十数倍程度の大きなものである。このような大径酸化チタンは、赤外線の反射または散乱作用に優れている。
【００３０】
大径酸化チタンには、針状酸化チタンまたは棒状酸化チタンと呼ばれる酸化チタンが含まれる。針状または棒状酸化チタンとしては、石原産業株式会社製「ＰＦＲ−４０４」などが挙げられる。また、大径酸化チタンとして、例えば、テイカ株式会社製「チタニックスＪＲ−１０００」が挙げられる。また、大径酸化チタンには、アルミナ処理などの表面処理を施したものを用いることができる。
【００３１】
ここで、大径酸化チタンの粒子径が０．４μｍ未満であると、十分な遮熱性能が得られにくくなる。一方、大径酸化チタンの粒子径が２．５μｍを超えると、塗料中の分散性が低下する傾向がある。大径酸化チタンの粒子径は、好ましくは０．４〜２．５μｍであり、さらに好ましくは０．５〜１．５μｍである。
【００３２】
本発明において、酸化チタンの粒子径は、透過型電子顕微鏡により写真を撮影し、自動画像処理解析装置にて体積基準の水平方向等分径を測定したものである。測定用の装置としては、市販品を使用することができる。
【００３３】
（ｂ）小径酸化チタン
小径酸化チタンは、粒子径が０．１５μｍ以上０．４μｍ未満の酸化チタンであり、白色顔料として一般的に用いられる酸化チタン（顔料級酸化チタン）である。このような小径酸化チタンは、可視光の反射または散乱効果に優れている。
【００３４】
小径酸化チタンは、高耐候性の観点からアルミナ‐ジルコニア処理を施したものであることが好ましい。このような小径酸化チタンとして、例えば、テイカ株式会社製「チタニックスＪＲ‐９０１」が挙げられる。
【００３５】
小径酸化チタンの粒子径は、好ましくは０．２〜０．３μｍである。小径酸化チタンの粒子径が０．１５μｍ未満になると可視光の反射または散乱効果が薄れてくる。
【００３６】
（ｃ）大径酸化チタンと小径酸化チタンの配合割合
そして、大径酸化チタンと小径酸化チタンを併用することで高い遮熱性を確保することが可能となる。大径酸化チタンと小径酸化チタンの割合は、重量比で４：６〜６：４である。大径酸化チタンと小径酸化チタンの割合は、好ましくは重量比で５．５：４．５〜４．５：５．５であり、さらに好ましくは重量比で概ね５：５である。
【００３７】
（ｄ）バインダー樹脂
遮熱塗料に用いるバインダー樹脂の材質や種類は、特に制限されない。例えば、アクリル樹脂、アクリルシリコーン樹脂、ウレタン樹脂などを用いることができる。耐候性を考慮すると各種変性シリコーン樹脂を用いることが好ましい。なかでもアクリルシリコーン系樹脂、例えば、アクリルシリコーン樹脂やセラミック変性アクリルシリコーン樹脂は好適である。アクリルシリコーン樹脂の例としては、例えば、旭化成株式会社製「ポリデュレックスＨ−７６５０」が挙げられる。
バインダー樹脂としては、溶剤系のものよりも環境負荷が低い水性エマルションタイプのものを用いることが好ましいが、溶剤タイプを用いることもできる。
【００３８】
（ｅ）中空粒子
遮熱塗料には、粒子径が３０〜３００μｍの中空粒子を配合することができる。中空粒子は内部に存在する空孔に気体が充填されており、内部の気体と外部の空気が接するような欠損のないものを用いることが好ましい。中空粒子の粒子径は、より好ましくは４０〜１５０μｍであり、最も好ましくは５０〜１００μｍである。本発明において、中空粒子の粒子径は、レーザー回折散乱法により測定したものである。測定装置としては市販品を使用することができる。
【００３９】
遮熱塗料に上記中空粒子を配合することで、断熱性能が向上し、その結果、被塗物の温度上昇（室内温度上昇など）を抑えることができる。
【００４０】
中空粒子としては、断熱性能を追求した場合、比重が小さいほうが有利である。また、中空粒子の構造を保持する為には、外力に対して柔軟性を有する有機系であることが望ましい。有機系の素材としては、アクリロニトリル、塩化ビニル、塩化ビニリデン、スチレン、酢酸ビニル、メタクリル酸エステル等のモノマーのうち１種以上からなるポリマーから選ぶことができる。特に、中空に充填してあるガスのバリア性の観点からアクリルニトリル系の樹脂製であることが好ましい。中空に充填してあるガスのバリア性が高いことは中空粒子の構造を保持する点で有利となる。
さらに取扱いやすくする為に、有機中空粒子の表面に炭酸カルシウムの様な無機化合物が担持されていてもよい。このような有機中空粒子として、例えば、松本油脂製薬株式会社「マツモトマイクロスフィアＦ‐６５ＤＥ」が挙げられる。
【００４１】
中空粒子の配合量としては、塗料固形分中に０．２〜５重量％とすることが好ましい。中空粒子の配合量が０．２重量％未満であると配合による断熱効果が得られにくい。また、中空粒子の配合量が５重量％を超えると塗料の分離や塗装作業性の低下などの問題が生じやすい。中空粒子の配合量は、より好ましくは、塗料固形分中に０．５〜４重量％である。
【００４２】
（ｆ）遮熱塗料の作成
上記各材料を配合し、ディスパーなどの分散手段を用いることで遮熱塗料を作成することができる。上記材料の他、必要に応じて、造膜助剤、溶剤、増粘剤、消泡剤、分散剤などを添加してもよい。
また、分散工程においては、弾性が低い中空粒子を用いる場合、その構造が破壊されないように注意することが好ましい。例えば、大きな剪断力をかけて二種類の酸化チタンをバインダー樹脂に十分に分散させた後、これに中空粒子を添加してマイルドな分散を行うことなどができる。
遮熱塗料の製造工程は、粒子径が０．４〜２．５μｍの大径酸化チタンと、粒子径が０．１５μｍ以上０．４μｍ未満の小径酸化チタンを、重量比で４：６〜６：４の割合でバインダー樹脂に配合する工程を含むものである。ここで、大径酸化チタンと小径酸化チタンを、両者合わせて塗料固形分中に２０〜６０重量％配合することが好ましい。両者合わせた塗料固形分中の配合量は、より好ましくは３０〜５０重量％、最も好ましくは、３５〜４５重量％である。
【００４３】
２．遮熱性積層塗膜
上記遮熱塗料を用いて遮熱性積層塗膜を形成することができる。遮熱性積層塗膜は、図１に例示するように、基材１（被塗物）の表面に形成された第一の塗膜（下層）２と、この第一の塗膜２の表面に形成された第二の塗膜（上層）３と、を備える。そして、第一の塗膜および第二の塗膜は、粒子径が０．４〜２．５μｍの大径酸化チタンと粒子径が０．１５μｍ以上０．４μｍ未満の小径酸化チタンを重量比で４：６〜６：４の割合で含むものである。
【００４４】
ここで、基材の表面に形成されたプライマー層の上に第一の塗膜が形成されていてもよい。プライマー層としては、必要に応じて、例えば、エポキシ樹脂系、ウレタン樹脂系、アクリル樹脂系、塩化ゴム系等から選択することができる。遮熱塗料の塗布方法は特に制限されない。また、第二の塗膜の表面に防汚性を付与する目的で光触媒塗料などのトップコートを施してあってもよい。
【００４５】
そして、第一の塗膜（下層）には、粒子径が３０〜３００μｍの中空粒子を含むことが好ましい。これにより、遮熱性能が向上する。中空粒子は、アクリルニトリル系樹脂からなるものを０．２〜５重量％含むことが好ましい。
【００４６】
このとき、第二の塗膜（上層）には、中空粒子を含んでいないことが好ましい。これにより、さらに遮熱性能が向上する。
【００４７】
以下、検討例を用いて、本発明の内容をさらに具体的に説明する。
【００４８】
［検討例１］
本検討例１は、大径酸化チタンと小径酸化チタンの配合比率が遮熱性能に与える影響を明確化するためのものである。
【００４９】
バインダー樹脂として、水性エマルション樹脂を用いた。詳細には、固形分が４０.５％のアクリルシリコーン系樹脂（旭化成株式会社製ポリデュレックスＨ−７６５０）を用いた。
そして、大径酸化チタンとして、粒子径が０．５〜１．５μｍのもの（テイカ株式会社製チタニックスＪＲ‐１０００）、小径酸化チタン（顔料級酸化チタン）として、粒子径が０．２〜０．３μｍのもの（テイカ株式会社製チタニックスＪＲ‐９０１）を用いた。
【００５０】
そして、大径酸化チタンと小径酸化チタンの配合比率を変化させて複数の遮熱塗料を作成した。遮熱塗料の固形分中における酸化チタン（大径酸化チタン＋小径酸化チタン）の割合は各実施例および各比較例で揃えてある（４２．３重量％）。
【００５１】
得られた各遮熱塗料をそれぞれ基材（ＪＦＥ鋼板株式会社製 ガルバニウム鋼板（登録商標） 厚０．８ｍｍ）に二度塗りして遮熱性積層塗膜を形成した。具体的には、基材の表面に各遮熱塗料を塗布（塗布量０．２ｋｇ／ｍ２）して第一の塗膜を形成した後、この第一の塗膜上に各遮熱塗料を再度塗布（塗布量０．２ｋｇ／ｍ２）して第二の塗膜を形成し、第一の塗膜と第二の塗膜からなる遮熱性積層塗膜とした。そして、遮熱性積層塗膜が形成された基材を評価サンプルとし、日射反射率の評価と遮熱性試験を行った。
【００５２】
日射反射率は、（１）ＪＩＳ Ｋ５６７５と（２）東京都クールルーフ推進事業に準ずる方法の二種類で評価した。測定機器は、岡山県工業技術センター所有の株式会社島津製作所製「ＵＶ‐３１００ＰＣ」を使用した。
日射反射率の評価のうち、（２）東京都クールルーフ推進事業に準ずる方法は以下の通りである。硫酸バリウムを白色基準とし、各塗料を塗布した試験板を用いて分光反射率を測定し、ＪＩＳ Ｒ３１０２付表２に示す重価係数を乗じた加重平均を積算し算出した。
【００５３】
ランプ照射による遮熱性試験の評価手順は以下の通りである。遮熱塗料を塗装した基材（３０ｃｍ×２０ｃｍ）の表面から３０ｃｍの距離で陽光を想定した光源（キャスターライティングジャパン株式会社製  ハロゲン投光器「ＣＨＴ‐５００Ｓ」）からの光を６０分間照射し、照射を止めた後３０分間放置した。そして、図２のＰ部の裏面を温度計（株式会社ＦＵＳＯ製 ＳＤカード式１２チャンネル温度記録計「ＢＴＭ‐４２０８ＳＤ」）で測定した。温度測定を行った９０分間の平均温度を算出し、この温度を裏面温度として比較した。上記一連の作業は、気温を２３℃に設定した室内で行った。
検討例１の塗料配合および評価結果を表１に示す。なお表中の←は、左欄と同じ数値であることを示す。
【００５４】
【表１】
2018028015.tif 000002
【００５５】
上記表１から、遮熱性試験における裏面温度は、大径酸化チタンと小径酸化チタンの配合割合が重量比で６：４〜４：６の範囲で、相対的に低い温度を示し、遮熱性能が向上することが判明した。
なお、僅かながらではあるものの、大径酸化チタンの配合割合が高いほど日射反射率（ＪＩＳ）が高くなり、小径酸化チタンの配合割合が高いほど日射反射率（東京都）が高くなる傾向が確認された。
【００５６】
［検討例２］
本検討例２は、中空粒子などの各種フィラーの配合が遮熱性能に与える影響を明確化するためのものである。
【００５７】
バインダー樹脂（水性エマルション樹脂）、大径酸化チタン、小径酸化チタンのほか、造膜助剤、溶剤、増粘剤、消泡剤、分散剤は前記検討例１と同じものを用いた。
【００５８】
各種フィラーとして、有機中空粒子を三種類（アクリルニトリル系の樹脂製で粒子径違い、いずれも球状）と、無機中空粒子(株式会社アクシーズケミカル社製「ウィンライトＭＳＢ−５０１１」)、放熱フィラー（テイカ株式会社製「ＴＣＭ‐００２」）、炭酸カルシウムを用いた。フィラーを配合していない実施例１を除いて、フィラーの配合量は塗料固形分中の０．５重量％で揃えてある。なお、フィラーを配合してある系では、遮熱塗料の固形分中における酸化チタン（大径酸化チタン＋小径酸化チタン）の割合は４２重量％である。
【００５９】
そして、前記検討例１と同様、各実施例および比較例の遮熱塗料を作成後、それぞれ基材に二度塗り（塗布量：第一の塗膜および第二の塗膜ともに０．２ｋｇ／ｍ２）して遮熱性積層塗膜を形成し、日射反射率の評価と遮熱性試験を行った。
検討例２の塗料配合および評価結果を表２に示す。
【００６０】
【表２】
2018028015.tif 000003
【００６１】
上記表２から、粒子径が６０〜７０μｍの有機中空粒子または粒子径が１４０μｍの有機中空粒子を配合することで、日射反射率は低下する傾向があるものの、遮熱性試験の裏面温度が低下し遮熱性能が向上することが判明した。特に、粒子径が６０〜７０μｍの有機中空粒子を添加した場合（実施例４）は、遮熱性能が高い。
粒子径が１５〜３０μｍの有機中空粒子は反射率の低下はないが、裏面温度の低下も見られない。粒子径６０〜７０μｍや１４０μｍと比較して反射率の低下が見られないのは、粒子径が小さい為に塗膜表面に露出していない為と考えられる。
なお、無機中空粒子、放熱フィラーや炭酸カルシウムを添加したものは、遮熱性試験の裏面温度に有意な変化はなく、有機中空粒子を用いることの優位性が裏付けられた。
【００６２】
［検討例３］
本検討例３は、前記検討例２で遮熱性能の向上効果が高いことが確認された粒子径６０〜７０μｍの有機中空粒子を用いて、その配合量と遮熱性能の関係を明確化するためのものである。
【００６３】
バインダー樹脂（水性エマルション樹脂）、大径酸化チタン、小径酸化チタンのほか、造膜助剤、溶剤、増粘剤、消泡剤、分散剤は前記検討例１と同じものを用いた。
【００６４】
有機中空粒子は、アクリルニトリル系の樹脂製で、前述した通り粒子径が６０〜７０μｍの球状で、真比重が０．０２〜０．１ｇ／ｃｍ３である。この有機中空粒子について、配合なしも含めて七水準の配合で遮熱塗料を作成した。
【００６５】
そして、前記検討例１と同様、各実施例および比較例の遮熱塗料を作成後、それぞれ基材に二度塗り（塗布量：第一の塗膜および第二の塗膜ともに０．２ｋｇ／ｍ２）して遮熱性積層塗膜を形成し、日射反射率の評価と遮熱性試験を行った。
検討例３の塗料配合および評価結果を表３に示す。
【００６６】
【表３】
2018028015.tif 000004
【００６７】
上記表３から、有機中空粒子（粒子径が６０〜７０μｍ）を塗料固形分中に０．２５〜４．８３重量％配合した場合に、遮熱性試験の裏面温度が低下し遮熱性能が向上することが確認された。
なお、有機中空粒子（粒子径が６０〜７０μｍ）を塗料固形分中に５重量％を超える量で配合すると、塗料の分離や塗装作業性の低下などの問題が生じた。
【００６８】
［検討例４］
本検討例４は、遮熱性積層塗膜の構成に関する検討である。具体的には、第一の塗膜と第二の塗膜からなる遮熱性積層塗膜において、有機中空粒子（粒子径が６０〜７０μｍの球状）をどちらの塗膜に含有させることが好ましいか検討したものである。
【００６９】
バインダー樹脂（水性エマルション樹脂）、大径酸化チタン、小径酸化チタンのほか、造膜助剤、溶剤、増粘剤、消泡剤、分散剤は前記検討例１と同じものを用いた。
【００７０】
そして、前記検討例１と同様、各実施例および比較例の遮熱塗料を作成後、それぞれ基材に二度塗り（塗布量：第一の塗膜および第二の塗膜ともに０．２ｋｇ／ｍ２）して遮熱性積層塗膜を形成し、日射反射率の評価と遮熱性試験を行った。
検討例４の塗料配合および評価結果を表４に示す。なお積層塗膜の実施例Ｎｏは、第一の塗膜（下層）の塗料実施例Ｎｏを一桁目、第二の塗膜（上層）の塗料実施例Ｎｏを二桁目としてある。例えば、積層塗膜の実施例１４には、第一の塗膜（下層）に塗料実施例４、第二の塗膜（上層）に塗料実施例１の塗料を用いてある。
【００７１】
【表４】
2018028015.tif 000005
【００７２】
上記表４から、有機中空粒子を第一の塗膜（下層）に配合すると、遮熱性試験の裏面温度が低下し遮熱性能が向上することが判明した。
【００７３】
驚くべきことに、有機中空粒子を第一の塗膜（下層）にのみ配合する（上層には配合しない）と、遮熱性能がより一層向上することも判明した（積層塗膜実施例１４）。
このような現象が生じるメカニズムについて詳細は不明であるが、第二の塗膜に有機中空粒子を配合すると日射反射率が低下する現象が確認されたことから、有機中空粒子を第二の塗膜に配合すると有機中空粒子に入った赤外線が、反射、散乱せずに、有機中空粒子内を透過し大気側でなく裏面側へ抜けていくことで裏面温度を上昇させているのではと推察する。
【００７４】
［検討例５］
本検討例５は、本発明の遮熱塗料を用いた遮熱性積層塗膜と各種市販品を用いた積層塗膜との比較評価を行ったものである。
【００７５】
【表５】
2018028015.tif 000006
【００７６】
上記表５から、開発品である実施例１４の遮熱性積層塗膜は、現在汎用的に市場に流通している遮熱塗料と比較しても遮熱性試験の裏面温度が低く遮熱性能が優れていることが確認された。
また、開発品である実施例１４の遮熱性積層塗膜についてメタルウエザー（大日本プラスチツクス株式会社の登録商標）を用いた耐候性試験を実施した。その結果を図３に示す。本図より、開発品の遮熱性積層塗膜は、１２５０時間（積算光量１７００ＭＪ/ｍ２）でも高い光沢保持率を維持し、色差変化も０．８以内と僅かであり高い耐候性が確認された。
【００７７】
以上実例を挙げて説明したように、本願発明者は、遮熱塗料の遮熱性能を高めるために鋭意研鑽し、効果的な反射材と断熱材の配合と効果を高める層構成を見出した。
遮熱塗料は、赤外線の反射が性能の優劣を左右する。本願発明者は、大小２種類かつ可視光と赤外線領域の波長とほぼ同等の粒子径を持つ酸化チタンを適量混合することで、可視光から赤外線までの日射反射率が高い塗膜を提供することができることを発見した。
これは大径酸化チタンの隙間に小径酸化チタンが入り込み、酸化チタン間の隙間が減少していわゆる最密充填に近い状態となり、隠ぺい性が高まったことが高反射の要因として考えられる。
また、反射させたい波長と概ね同径としたことで反射させたい光の散乱が高まったものと考えられる。
さらに、断熱性能を高めるために断熱性の高い球状の中空バルーン（中空粒子）を配合した。そして驚くべきことに、配合しない層を上層とし、配合する層を下層とすることで遮熱性能が高まることを発見した。
これは、陽光を直接受ける上面に中空粒子を配合すると、中空粒子の反射性能は酸化チタンより低いため、中空粒子を透過する赤外線が多くなる為と考えられる。
つまり、上層に酸化チタンを混合した反射層、下層に中空粒子を混合した断熱層の構成とすると、上層で赤外線を効果的に反射し、反射しきれず塗膜内を伝わってきた熱を下層で断熱するという効果が生じ、遮熱性能が高まることを見出したのである。
【００７８】
以上、特定の実施形態及び実施例を参照して本発明を説明したが、本発明は上記実施形態などに限定されるものではなく、当該技術分野における熟練者等により、本出願の願書に添付された特許請求の範囲から逸脱することなく、種々の変更及び修正が可能である。
【符号の説明】
【００７９】
１  基材
２  第一の塗膜（下層）
３  第二の塗膜（上層）
Ｐ  測定点
【図１】
2018028015.tif 000007
【図２】
2018028015.tif 000008
【図３】
2018028015.tif 000009